(57)【要約】【課題】  試験記録領域のマーク消去の際に、試験領域の状態をより安定にすることで、最適記録パワー設定の精度を向上させた、高速で記録可能な相変化型光情報記録媒体に有効な最適記録パワー設定方法と、該設定方法をプリフォーマットした光情報記録媒体の提供。【解決手段】  （１）光情報記録媒体上の規定された試験記録領域に、記録パワーを逐次変化させつつ試験記録を行い、該試験記録済み領域を再生し、その再生信号を評価するに際し、該試験記録動作の前に、パルス状に強度変調した光を試験記録領域の全部又は一部に照射及び走査する光情報記録媒体の最適記録パワー設定方法。（２）パルス状に強度変調した光が、パワーＰ１でパルス幅Ｔ１からなるパルスと、パワーＰ２でパルス幅Ｔ２からなるパルスの２種類のパルスを交互に照射する部分を含み、かつ、Ｐ１＞Ｐ２及びＴ１≦Ｔ２を満たす（１）記載の光情報記録媒体の最適記録パワー設定方法。【選択図】        図３
2006085879.tif 000002
【特許請求の範囲】
【請求項１】
光情報記録媒体上の規定された試験記録領域に、記録パワーを逐次変化させつつ試験記録を行い、該試験記録済み領域を再生し、その再生信号を評価するに際し、該試験記録動作の前に、パルス状に強度変調した光を試験記録領域の全部又は一部に照射及び走査することを特徴とする光情報記録媒体の最適記録パワー設定方法。
【請求項２】
パルス状に強度変調した光が、パワーＰ１でパルス幅Ｔ１からなるパルスと、パワーＰ２でパルス幅Ｔ２からなるパルスの２種類のパルスを交互に照射する部分を含み、かつ、Ｐ１＞Ｐ２、及び、Ｔ１≦Ｔ２を満たすことを特徴とする請求項１記載の光情報記録媒体の最適記録パワー設定方法。
【請求項３】
記録時の最高走査速度がＶｗであり、Ｖｗでの記録チャンネルビットがＴｗである光情報記録媒体に対し、試験記録前のパルス照射を走査速度Ｖで行うときに、次の関係式を満たすことを特徴とする請求項２記載の光情報記録媒体の最適記録パワー設定方法。
Ｔ１＋Ｔ２≦２Ｔｗ
０．２Ｖｗ≦Ｖ≦０．８Ｖｗ
【請求項４】
請求項３記載の関係式に関する情報がプリフォーマットされていることを特徴とする光情報記録媒体。
【請求項５】
透明基板上に少なくとも下部保護層、記録層、上部保護層、反射層を有し、該記録層がＧａ、Ｓｂ、Ｓｎ、Ｇｅを主成分とすることを特徴とする請求項４記載の光情報記録媒体。
【発明の詳細な説明】
【技術分野】
【０００１】
本発明は、ＤＶＤ−ＲＡＭ、ＤＶＤ−ＲＷ、ＤＶＤ＋ＲＷ、ＣＤ−ＲＷに代表されるような、記録材料に相変化材料を用い照射する光の強度変調で記録・再生・消去・書換えが可能である相変化型光情報記録媒体、特に、ＤＶＤ＋ＲＷ、ＣＤ−ＲＷに代表される高速で記録可能な相変化型光情報記録媒体とその最適記録パワー設定方法に関する。
【背景技術】
【０００２】
近年、デジタル情報の大容量化が進んでいる。大容量のデジタル情報（例えば、音声・画像など）を蓄積するためには転送速度の高速な情報記録媒体が求められている。特に、書換えが可能であること、可搬性があること、更に広く普及している再生専用装置でも再生が可能であることから、相変化型光情報記録媒体が注目されている。特にＣＤ−ＲＷ、ＤＶＤ−ＲＷ、ＤＶＤ＋ＲＷは、既に広く普及しているＤＶＤ−ＲＯＭ再生装置で再生できることから、再生互換性の高い、リムーバブル媒体として注目されている。
これらの相変化型光情報記録媒体の転送速度を向上させる手段は、高密度化と走査速度の高速化とが考えられるが、トラックピッチや最小マークサイズを変更する高密度化は、再生に用いる装置の光学系を変更することになり再生互換性がなくなってしまう。これに対して、走査速度の高速化は再生装置の光学系を変更することなく転送速度を向上できるため、有効な手段とされている。
【０００３】
しかし、相変化型光情報記録媒体では、記録層材料にレーザ光を照射し記録層の熱履歴を制御することで情報の記録・書換えを行っている。即ち、記録層材料のダイナミカルな熱特性を利用して情報の記録を行っている。具体的には、溶融・急冷してアモルファス状態とすること、及び結晶化温度以上に加熱して結晶状態とすることで記録を行う。より高い走査速度での記録に対応するためには、より短い加熱時間で結晶化する必要があり、そのため結晶化速度の速い記録層材料を選定することが必須となる。このような結晶化速度の速い材料では、記録後・未記録によらず経時劣化があることが大きな課題となっている。これらの経時劣化のメカニズムは明確になっていないが、未記録の状態で経時後に記録（シェルフテスト）を行うと、記録感度の低下やマーク長・マーク間長（スペース）のジッタの上昇等があることから、記録層の結晶状態の緩和現象と推察される。即ち、媒体の製造直後や記録直後の未記録部分やアモルファスマーク間（スペース）などの結晶状態が、より安定な状態に緩和することによると考えられる。
【０００４】
記録装置は、変化型光情報記録媒体に情報を記録する前に、最適な記録条件を設定するための試験記録を行う。特に記録パワーを逐次変化させながら試験記録を行い、試験記録部分の再生信号を評価することで、最適な記録パワーを設定する手法をＯＰＣ（Ｏｐｔｉｍｕｍ  Ｐｏｗｅｒ  Ｃｏｎｔｒｏｌ、オプティマムパワーコントロール）という。通常のＯＰＣでは以下のような手順となる。
（１）媒体に設けられている試験記録領域のマークを消去する。
（２）記録パワーを逐次変化させて試験記録を行う。
（３）試験記録領域の再生信号を評価し最適記録パワーを算出する。
しかし、本発明の対象となる、より高速で記録可能な相変化型光情報記録媒体の場合には、この手法では記録マークの完全な消去が困難であると同時に、最適記録パワーを安定して算出することが非常に困難であり、繰り返し記録回数や、最終記録からの経過時間によって再生信号が大きく異なってしまう。
【０００５】
また、最適記録パワーＰｗｏにε（１未満の媒体固有の定数）を乗じた最適消去パワーＰｅ＝ε×Ｐｗｏの、強度変調の無い光を照射・走査することで、既に記録してあるマークを消去した後に試し書きを行い、最適記録パワーを決定する技術も公知であるが、本願発明の対象となる、より高速で記録可能な相変化型光情報記録媒体に対しては十分満足できる方法ではない。
上記の他に、特許文献１には、消去パターンのパワー情報が貯蔵された光記録媒体が開示されており、マークの消去をパルス状に変調した光を照射・走査することで行っている。しかし、パルス状の消去パターンは、ダイレクトオーバーライトの際にマークと同時に作成するためであり、パルス状に強度変調された光の振幅及びオフセットを記録・消去に合わせてコントロールするものであって、本発明とは目的・効果・手法が異なる。
【０００６】
【特許文献１】特開２００３−３３８０４９号公報
【発明の開示】
【発明が解決しようとする課題】
【０００７】
本発明は、試験記録領域のマーク消去の際に、試験領域の状態をより安定にすることで、最適記録パワー設定の精度を向上させた、高速で記録可能な相変化型光情報記録媒体に有効な最適記録パワー設定方法と、該設定方法をプリフォーマットした光情報記録媒体の提供を目的とする。
【課題を解決するための手段】
【０００８】
上記課題は次の１）〜５）の発明（以下、本発明１〜５という）によって解決される。
１）  光情報記録媒体上の規定された試験記録領域に、記録パワーを逐次変化させつつ試験記録を行い、該試験記録済み領域を再生し、その再生信号を評価するに際し、該試験記録動作の前に、パルス状に強度変調した光を試験記録領域の全部又は一部に照射及び走査することを特徴とする光情報記録媒体の最適記録パワー設定方法。
２）  パルス状に強度変調した光が、パワーＰ１でパルス幅Ｔ１からなるパルスと、パワーＰ２でパルス幅Ｔ２からなるパルスの２種類のパルスを交互に照射する部分を含み、かつ、Ｐ１＞Ｐ２、及び、Ｔ１≦Ｔ２を満たすことを特徴とする１）記載の光情報記録媒体の最適記録パワー設定方法。
３）  記録時の最高走査速度がＶｗであり、Ｖｗでの記録チャンネルビットがＴｗである光情報記録媒体に対し、試験記録前のパルス照射を走査速度Ｖで行うときに、次の関係式を満たすことを特徴とする２）記載の光情報記録媒体の最適記録パワー設定方法。
Ｔ１＋Ｔ２≦２Ｔｗ
０．２Ｖｗ≦Ｖ≦０．８Ｖｗ
４）  ３）記載の関係式に関する情報がプリフォーマットされていることを特徴とする光情報記録媒体。
５）  透明基板上に少なくとも下部保護層、記録層、上部保護層、反射層を有し、該記録層がＧａ、Ｓｂ、Ｓｎ、Ｇｅを主成分とすることを特徴とする４）記載の光情報記録媒体。
【０００９】
以下、上記本発明について詳しく説明する。
本発明の最適記録パワー設定方法の適用対象は、書き換え型光ディスクなどの相変化型光情報記録媒体である。具体的には、ＤＶＤ＋ＲＷ、ＤＶＤ−ＲＷ、ＣＤ−ＲＷ、ＰＤ（Ｂｌｕ−ｒａｙ  Ｄｉｓｃ）などである。これらの光情報記録媒体では、基板上に積層されている（多くの場合、無機保護層によって挟まれている）結晶状態の記録層に集光した光を照射して、記録層材料を融点近傍又は融点以上に加熱し溶融させ、その後、照射した光の強度を落とすことによって急冷し、アモルファスマークを形成する。一方、アモルファスマーク部分に集光した光を照射し、結晶化温度付近（融点よりも低い温度）又は結晶化温度以上で融点以下の温度に加熱して結晶状態にし、アモルファスマークを消去する。
結晶−アモルファスの状態変化は可逆的な相変化であり、温度変調即ち照射する光の強度変調のみで相変化を起こすことができる。また、結晶状態とアモルファス状態とで光学定数が異なるので、この光物性の差を用いれば、光によってアモルファス状態と結晶状態を判別することができる。従って、アモルファスマークによって情報を記録できる。
【００１０】
相変化記録材料としてはＳｂＴｅを主成分とする材料が主流であり、ＧｅＩｎＳｂＴｅ、ＡｇＩｎＳｂＴｅ、ＧｅＧａＳｂＴｅ、ＧｅＳｂＴｅ等が広く使われている。また近年の高速記録（ＤＶＤで８倍速、ＣＤの２４倍速相当）に対応できる記録層材料としては、ＧｅＳｂＳｎ、ＧｅＩｎＳｂＳｎ系、ＧｅＩｎＳｂＳｎＴｅ、ＧａＳｂＳｎ合金、ＧａＧｅＳｂＳｎ合金、ＧａＧｅＳｂＳｎＴｅ合金などがある。これらの材料は結晶化速度が速いため、高速記録でもダイレクトオーバーライト（ＤＯＷ）が可能となっている。
記録層は透明基板上に積層される。透明基板上には集光した光の位置決め（トラッキング）のため案内溝（グルーブ）を設けても良い。また、加熱による拡散や化学反応を防止するために、記録層の上下に保護層を設けても良い。
保護層材料としては、記録層材料よりも高融点であって、化学反応を起こさない安定な物質が好ましく、記録・再生に用いる光の波長領域で透明であるものが好ましい。具体的には、金属酸化物、硫化物、窒化物の単体又は混合物が好ましく、ＺｎＳとＳｉＯ２の混合物が一般的に用いられている。
【００１１】
また、記録層の上部（基板の反対側）に反射層を設けてもよい。保護層を設ける場合、反射層は保護層上に形成される。反射層を設けることによって再生時の反射率を高く保つことができるため、再生信号の信頼性が向上する。
反射層材料としては、任意の金属・合金が用いられるが、Ａｌ、Ａｇ、Ａｕが一般的である。更に、これらの金属に任意の金属元素を添加した合金を用いても良い。
反射層を設けない場合、又は反射層を設けても膜厚が薄い場合は、記録時に記録層近傍に発生する熱を効率的に逃がす熱拡散層が別途必要となる。反射層が十分に厚い場合は、反射層が熱拡散層を兼ねることが可能である。
熱拡散層としては、熱伝導率の高い任意の金属・合金材料を用いることができる。複数の記録層を積層した多層光記録媒体の場合には、熱拡散層に高い光透過率も求められる。熱拡散層の材料としては透明電極に使用される材料が好ましい。具体例としてはＩＴＯ、Ｓｎ酸化物、亜鉛酸化物等が挙げられる。
更に、反射層又は熱拡散層上に同様の構成を積層して多層ディスクとしてもよい。また樹脂製の保護層を設けてもよく、基板を接着材等で貼り合わせても良い。
【００１２】
光情報記録媒体への情報記録は図１に示すような記録・再生装置で行う。記録・再生は、光ピックアップ部で光を集光し媒体の記録層近傍に照射することで行う。照射された光は媒体で反射され光ピックアップ部に戻り、ポーラライズトビームスプリッタ（ＰＢＳ）によりフォトディテクタに入射する。
記録時の光の強度変調はストラテジ作成部で行われ、パルスパターンが設定される。また照射パワーはパワー設定部において設定される。それぞれの出力はレーザードライバを介してレーザーダイオードを駆動する。記録後の信号再生は、フォトディテクタによって反射光が電気信号に変換され、その信号を測定部で測定することにより行われる。
これらの記録条件と再生信号は演算部において対応付けられ、測定値は記録条件をパラメータとした関数として扱われる。その関数を評価することで最適な記録条件をフィードバックすることが可能となる。
【００１３】
情報はマーク長・マーク間長変調されて記録される。マーク長・マーク間長記録の例としては、コンパクトディスクで採用されるＥＦＭ（８−１４変調）、ＤＶＤで採用されるＥＦＭ＋、１−８変調などがある。
マーク長・マーク間長変調は、それぞれの時間的な長さがチャンネルビットＴに対してｎＴで表される。ここで、ｎは有限な自然数であるが、その範囲は変調方式によって決定される。ＥＦＭ＋の場合、ｎは３〜１１，１４に設定される。
これらの長さのマーク形成は、強度変調された光を入射及び走査することにより行う。記録時の走査速度をｖ、記録時のチャンネルビットをＴｗとするとき、ｖ×Ｔｗを一定とすることで、記録情報の密度を一定に保つことができる。従って、高速に情報を記録するためには、ｖを大きくし、Ｔｗを短くすることが必要となる。
ＤＶＤ＋ＲＷを通常の８倍速で記録するためのｖとＴｗは次のようになる。
ｖ＝３．４９ｍ／ｓ×８＝２７．９ｍ／ｓ
Ｔｗ＝４．７８ｎｓ
【００１４】
記録時の強度変調の方法は記録ストラテジと呼ばれる。
本発明の最適記録パワー決定方法の対象となるのは、書き換え型の相変化型光情報記録媒体であるため、照射パワーＰｗの加熱パルスと照射パワーＰｂの冷却パルスを交互に照射することにより記録消去を行う。各照射パワーの関係はＰｗ＞Ｐｅ＞Ｐｂとなる。Ｐｅは消去パワーである。更に、Ｐｅ＜０．６Ｐｗであること、Ｐｂ≦１ｍＷであることが好ましい。パルスの数はｎＴマークに対して、ｎ−１に設定されるのが一般的である。即ち、１Ｔだけマーク長が増加した場合は、加熱パルスと冷却パルスを一組ずつ増加させていくことになる。従って照射するパルスの発光周期は１Ｔに設定される。
【００１５】
しかし、前述のＤＶＤの８倍速相当となると、１Ｔｗが４．７８ｎｓとなってしまう。加熱パルスと冷却パルスの長さをそれぞれ０．５Ｔｗに設定すると、パルス幅は２．３９ｎｓとなる。通常レーザーの立ち上がり時間、立下り時間は１．７ｎｓ以上であるため、０．５Ｔｗの発光パルスを照射することが不可能になる。即ち、十分高い加熱パルスの照射パワーに達することが出来ないと同時に、十分低い冷却パルスの照射パワーに達することが出来なくなり、結果として、十分な加熱と冷却が行われずマーク形成が困難となる。
その対策として、ＵＳ  ＣＤ−ＲＷで採用されたのが２Ｔストラテジである。
２Ｔストラテジの例を図２に示す。マーク長ｎＴと加熱パルス数ｍの間には、次の関係が成り立つ。
ｎ＝２ｍ      （ｎが偶数のとき）
ｎ＝２ｍ−１  （ｎが奇数のとき）
これにより、パルスの発光周期は２Ｔ〜３Ｔとなる。その結果、ＤＶＤの８倍速相当でパルスの発光周期はＴｗ＝９．５６〜１４．３４ｎｓとすることができ、加熱パルスの照射時間と冷却パルスの照射時間を十分取れるため、記録層を急冷状態にすることが可能となり、アモルファスマークを形成できる。４Ｔより長いマークは先頭パルスと最終パルスの位置を制御することでマーク長をコントロールできる。しかし３Ｔマークのパターンでは１組の加熱パルスと冷却パルスでマークを形成する必要がある。
【００１６】
何れのストラテジを用いる場合でも、記録パワー即ち加熱パルスの照射パワーが記録特性に大きく影響するため、記録装置は媒体に設けられた試験記録領域に試験記録を行って最適な記録パワーを設定する（前述したＯＰＣ）。
ＯＰＣを行うためには媒体上に試験記録領域が設けられている必要がある。この領域は媒体の情報領域外に設定される必要がある。従って、ディスク状の媒体の場合は最内周又は最外周の領域に設けるのが好ましい。試験記録領域の例としては、ＣＤ−ＲＷのＰＣＡ（Ｐｏｗｅｒ  Ｃａｌｉｂｒａｔｉｏｎ  Ａｒｅａ、パワーキャリブレーションエリア）やＤＶＤ＋ＲＷのＩｎｎｅｒ  Ｄｒｉｖｅ  Ｔｅｓｔ  Ｚｏｎｅ（インナードライブテストゾーン）、Ｏｕｔｅｒ  Ｄｒｉｖｅ  Ｔｅｓｔ  Ｚｏｎｅ（アウタードライブテストゾーン）等が挙げられる。
【００１７】
記録装置はこれらの領域に試験記録を行うが、試験記録前に試験記録領域に存在するマークを消去したり、媒体の反射率や物性の均一化を行う。通常、試験記録前のこの操作は媒体の試験記録領域にＤＣ光（強度変調のない光）を照射及び走査することにより行う。この操作によって、試験記録領域の状態をより安定な状態にできるため、同一条件で試験記録を行った場合の再現性の向上や、ＤＯＷ回数による最適記録パワーの変化を最小限に抑えることが可能となる。
しかし、ＤＶＤ＋ＲＷの８倍速以上の高速・高密度記録に対応している光情報記録媒体では、従来のＤＣ光の照射・走査による試験記録領域の均一化が十分でないことが明らかになった。
高速・高密度記録に対応した光情報記録媒体では、結晶化速度の高速化により結晶状態の経時変化が発生する傾向にある。それにより、記録パワーを逐次変化させながら記録を行った場合、試験記録領域の記録回数や最終記録からの経過時間により、最適記録パワーが異なってしまう。異なる記録パワーで記録された媒体は、繰り返し記録耐久性や再生信号の信頼性が著しく低下するため好ましくない。
【００１８】
本発明の最適記録パワー設定方法では、媒体の試験記録領域の均一化を、従来のＤＣ光の照射・走査による手法ではなく、強度変調した光を照射・走査することで行う。
強度変調はパワーＰ１で照射時間Ｔ１のパルスと、パワーＰ２で照射時間Ｔ２のパルスを交互に照射しつつ速度Ｖで走査することにより行う。ここで、Ｐ１＞Ｐ２、Ｔ１≦Ｔ２とすることが好ましい。
これらの照射・走査の条件は媒体の対応する最高記録走査速度Ｖｗと、Ｖｗでの記録チャンネルビットＴｗによって異なる。ＶはＶｗよりも低いことが必要であり、０．２Ｖｗ≦Ｖ≦０．８Ｖｗの範囲が好ましい。パワーＰ１は最高記録速度での最適記録パワー近傍に設定されることが好ましく、Ｐ２は前述の冷却パルスの照射パワー近傍に設定することが好ましい。また、Ｔ１＋Ｔ２≦２Ｔｗとすることが好ましい。
上記の条件で試験記録領域を均一化すると、記録層は高周波数のパルスを低速で走査して照射することになり、試験記録領域は溶融結晶化されると考えられる。この状態は繰り返し記録後の結晶状態に近いと考えられる。一方、従来のＤＣ光の照射・走査では、固相初期化と考えられ、繰り返し記録後の結晶状態とは異なってしまう。
従って、強度変調した光を照射・走査することで、繰り返し記録後に近い均一な試験記録領域を得ることができる。
【００１９】
上記の均一化した試験記録領域に記録パワーを逐次変化させて試験記録を行う。記録パワーの逐次変化方法は任意に設定できる。連続的に変化させても良いが、ステップ状に変化させることが好ましい。この場合、記録条件と試験記録領域のアドレスは対応付けられていることが必要である。
上記の試験記録領域を再生し評価することで最適記録パワーの演算を行う。再生時に評価する特性としては、任意のものを利用できるが、信号振幅に関係するパラメータが記録感度に対して感度が良いため好ましい。このようなパラメータとして、変調度、アシンメトリなどが挙げられる。これらのパラメータは記録パワーの関数として処理される。
最適記録パワーの演算方法は既存の手法を利用できる。例えば、変調度を用いたγ法、アシンメトリを利用したβ法などが挙げられるが、相変化型光情報記録媒体に対しては、γ法が一般的であり好ましい。
演算には近似式によるパラメータの平滑化等の計算機上での処理を施しても良い。
記録条件やＯＰＣに利用するパラメータや前述の均一化のパラメータであるＰ１、Ｐ２、Ｔ１、Ｔ２、Ｖは媒体に固有のものである。従って媒体に、これらの情報、又はこれらの情報を一意的に算出できる情報をプリフォーマットしておいてもよい。パラメータのプリフォーマットの手法としては、既存のものを利用できる。例としては、ＣＤ−ＲＷのＡＴＩＰ  ＥｘｔｒａＩｎｆｏｒｍａｔｉｏｎ（ＡＴＩＰエキストラインフォメーション）やＤＶＤ＋ＲＷのＰｈｙｓｉｃａｌ  Ｉｎｆｏｒｍａｔｉｏｎ（フィジカルインフォメーション）が挙げられる。
【発明の効果】
【００２０】
本発明１〜３によれば、試験記録前に、試験記録領域をＤＯＷ回数に依らない安定な状態にすることにより、試験記録において記録条件（パワー）に対して再生信号の再現性が高くなり、より精度よく最適記録パワーを設定することが可能となる。
本発明４〜５によれば、媒体に最適な記録条件がプリフォーマットされており、更には記録層材料に２０ｍ／ｓ以上の走査速度で記録可能な相変化材料を用いているので、高速で信頼性の高い光情報記録媒体を提供できる。
【実施例】
【００２１】
以下、実施例及び比較例により本発明を更に具体的に説明するが、本発明は、これらの実施例により限定されるものではない。
【００２２】
実施例１
ＤＶＤ＋ＲＷ用の透明基板上に、スパッタリング法により、下部保護層・記録層・上部保護層・腐食防止層・反射層を順次積層した。保護層材料には相変化光ディスクに一般的に用いられるＺｎＳとＳｉＯ２の混合物を用い、記録層にはＧａＳｂＳｎＧｅ合金を用いた。反射層にはＡｇを用いたので、隣接する上部保護層との反応を防止するために、ＳｉＣの腐食防止層を設けた。更に接着材を介して透明基板を反射層の上方に張り合わせて厚さ１．２ｍｍのディスクとした。このディスクを全面初期化（記録層を結晶化）し、ＤＶＤ＋ＲＷディスクを作成した。完成したＤＶＤ＋ＲＷディスクは反射率約２０％でＤＶＤの８倍速相当での記録が可能である。
上記ＤＶＤ＋ＲＷディスクの外周部の試験記録領域であるアウタードライブテストゾーンに記録パワーを逐次変化させつつ記録を行い変調度を測定した。
記録・再生にはＤＶＤ＋ＲＷディスク評価装置であるパルステック工業株式会社製のＤＤＵ１０００（光ピックアップのλ＝６５９ｎｍ、ＮＡ＝０．６５）を用いた。
試験記録領域を均一化する条件は次の通りとした。
Ｐ１＝３０ｍＷ
Ｐ２＝０．１ｍＷ
Ｔ１＝３．０ｎｓ
Ｔ２＝６．５ｎｓ
Ｖ＝１４．０ｍ／ｓ
均一化後のＲＦ再生信号を観察した結果、照射部分が結晶状態であり、反射率が均一になっていることを確認した。
均一化した領域に記録パワーを逐次変化させて試験記録を行った。記録するデータとしてはＥＦＭ＋に変調されたランダムパターンを記録した。記録ストラテジは図２に示すような２Ｔストラテジを用いた。記録速度はＤＶＤ＋ＲＷの８倍速相当で行なった。即ち、Ｔｗ＝４．８ｎｓ、Ｖｗ＝２７．９ｍ／ｓである。試験記録領域を再生し、変調度を測定した。変調度は記録パワーの関数として測定した。結果を図３に示す。
更に、記録パワー３２ｍＷで試験記録領域をオーバーライトし、同様に均一化した後に変調度測定を行った。この操作を１０回繰り返し行った。結果を図３に示す。
図３から分るように、繰り返し記録回数によらず、変調度の記録パワー依存性は、ほぼ同一である。ＤＶＤ＋ＲＷの最適記録パワーの設定は変調度とパワーの関係から最適記録パワーを算出するγ法である。従って、本発明の方法を用いることで、繰り返し記録回数に依らず、最適な記録パワーの演算が可能となることが分った。
【００２３】
比較例１
実施例１で作成したＤＶＤ＋ＲＷディスクに対し、パワー７．４ｍＷのＤＣ光を用い、走査速度２８．９ｍ／ｓで試験記録領域の均一化を行った。パワーは、最適な消去パワーであり、走査速度は媒体の最高記録速度であるＤＶＤ＋ＲＷの８倍速相当である。
均一化した領域に、実施例１と同一の記録ストラテジを用いて、記録パワーを逐次変化させて試験記録を行い、同様に変調度の測定を行った。その結果を図４に示す。
図４から、繰り返し記録回数により、変調度のパワー依存性が大きく変動することが分る。そのため、γ法を用いた場合に記録パワーを安定して算出することができない。
【００２４】
実施例２
実施例１で作成したＤＶＤ＋ＲＷディスクを用いて、実施例１と同様の手法で記録パワー２８ｍＷでの、初回の変調度（Ｍ１）と繰り返し１０回後の変調度（Ｍ１０）の差ΔＭ〔ΔＭ＝（Ｍ１０−Ｍ１）／Ｍ１０〕を測定した。
ΔＭと走査速度Ｖの関係を図５に示す。但し、横軸はディスクの対応する最高記録走査速度Ｖｗ＝２７．９ｍ／ｓで規格化された量である。
図５から分るように、Ｖ／Ｖｗが０．２〜０．８の範囲でΔＭが０．０１以下と良好な結果となった。Ｖ／Ｖｗが０．８を超える領域では、均一化処理後の反射率が著しく低下する傾向にある。即ちアモルファス化していると考えられる。そのため、記録パワーが低い領域では反射率を十分に戻すことができず、変調度の誤差が大きくなる傾向にある。
【００２５】
実施例３
記録パワーを３４ｍＷに変え、走査速度を１４．０ｍ／ｓに固定し、更にＴ１＋Ｔ２＝２Ｔｗ＝９．６ｎｓに固定して、Ｔ１とＴ２を変動させた点以外は、実施例２と同様にしてΔＭを測定した。
図６に、Ｔ１とＴ２の比率であるＴ１／（Ｔ１＋Ｔ２）に対するΔＭ依存性の測定結果を示す。
図６から分るように、Ｔ１／（Ｔ１＋Ｔ２）≦０．５、即ちＴ１≦Ｔ２とすることにより、ΔＭが低減し、繰り返し回数によらず安定した変調度を得ることができる。従って、変調度を用いたＯＰＣ方法を用いる場合の精度を向上できる。
【図面の簡単な説明】
【００２６】
【図１】記録・再生装置の一例を示す図。
【図２】２Ｔストラテジの例を示す図。
【図３】実施例１の変調度の測定結果を示す図。
【図４】比較例１の変調度の測定結果を示す図。
【図５】実施例２のＶ／ＶｗとΔＭの関係を示す図。
【図６】実施例３のＴ１／（Ｔ１＋Ｔ２）とΔＭの関係を示す図。
【図１】
2006085879.tif 000003
【図２】
2006085879.tif 000004
【図３】
2006085879.tif 000005
【図４】
2006085879.tif 000006
【図５】
2006085879.tif 000007
【図６】
2006085879.tif 000008